(57)【特許請求の範囲】
【請求項１】
プロジェクターなどの投影器からの投影光をスクリーンに透過させて該スクリーンに画像を現出させる透過型スクリーンであって、スクリーンの表側に、メチルメタクリレートとスチレンとの共重合物若しくはメチルメタクリレート重合物から成る主層にアンチリフレクトコーティング層を形成した前面板が設けられ、この主層とアンチリフレクトコーティング層との間には、アンチモン酸亜鉛とＵＶ硬化性樹脂を主成分とし（有機ケイ素化合物及びその加水分解物を除く）、更に、アミノ樹脂若しくはブロックドイソシアネートが含有された帯電防止樹脂層が設けられていることを特徴とする透過型スクリーン。
【請求項２】
請求項１記載の透過型スクリーンにおいて、アミノ樹脂がブチル化尿素メラミン樹脂であることを特徴とする透過型スクリーン。
【請求項３】
プロジェクターなどの投影器からの投影光をスクリーンに透過させて該スクリーンに画像を現出させる透過型スクリーンであって、スクリーンは、フレネルレンズの表側にレンチキュラーレンズが設けられ、このレンチキュラーレンズの表側に前面板が設けられて構成され、一方、前面板は、メチルメタクリレートとスチレンとの共重合物若しくはメチルメタクリレート重合物から成る主層の表層にアンチモン酸亜鉛とＵＶ硬化性樹脂を主成分とし（有機ケイ素化合物及びその加水分解物を除く）、更に、アミノ樹脂若しくはブロックドイソシアネートが含有された帯電防止樹脂から構成される帯電防止樹脂層が設けられ、この帯電防止樹脂層の表層に含フッ素共重合体から成るアンチリフレクトコーティング層が設けられて構成されていることを特徴とする透過型スクリーン。
【発明の詳細な説明】
【０００１】
【発明の属する技術分野】
本発明は、帯電防止性を付与した透過型スクリーンに関するものである。
【０００２】
【従来の技術及び発明が解決しようとする課題】
図１，２は透過型スクリーン装置Ａの一例を図示したものである（尚、本実施例と同一構成部分には同一符号を付した。）。
【０００３】
この透過型スクリーン装置Ａは、プロジェクターなどの投影器ａからの投影光を反射板ｃを経由してスクリーンｂに透過させて該スクリーンｂに画像を現出させるもので、このスクリーンｂはフレネルレンズ５の表側にレンチキュラーレンズ６が設けられ、このレンチキュラーレンズ６の表側に該レンチキュラーレンズ６の保護や減反射のために前面板４
【０００４】
が設けられて構成されている。
この前面板４はポリカーボネートなどから成る主層２の表層にアンチリフレクトコーティング層３を設けて構成されている。
【０００５】
アンチリフレクトコーティング層３は外光がレンチキュラーレンズ６に達して該レンチキュラーレンズ６で乱反射されて画像が見えにくくなってしまうことを防止するもので、フッ化マグネシウムや含フッ素共重合体などを主層２にコーティングして設けられる。
【０００６】
尚、主層２は元々投影光の透過性が要求されるので、減反射材を混入して減反射効果を持たせることは極めて困難である。
【０００７】
ところで、上記このようなフッ化マグネシウムや含フッ素共重合体などの減反射材は電気抵抗が高く、アンチリフレクトコーティング層３の表面（即ち、スクリーンｂの表面）の表面抵抗値が１０13Ω以上と高くなって静電気を帯び易くなり、該アンチリフレクトコーティング層３の表面にゴミやホコリが付着してスクリーンｂに投影された画像をぼかしてしまう問題点がある。
【０００８】
この点を解決するため、特開平７−２４８５３７号に開示されているように酸化錫（ＳｎＯ2）微粉末を用いて表面抵抗値が１０10Ω以下となるよう帯電防止処理を施すことも試みられているが、このタイプの帯電防止層は湿熱後の密着耐久性に問題がある。
【０００９】
本発明は、上記問題点を解決するもので、密着性の高い材料により帯電防止効果を有する帯電防止層がスクリーンに良好に設けられている実用性，耐久性に秀れた透過型スクリーンを提供するものである。
【００１０】
【課題を解決するための手段】
添付図面を参照して本発明の要旨を説明する。
【００１１】
プロジェクターなどの投影器ａからの投影光をスクリーンｂに透過させて該スクリーンｂに画像を現出させる透過型スクリーンであって、スクリーンｂの表側に、メチルメタクリレートとスチレンとの共重合物若しくはメチルメタクリレート重合物から成る主層２にアンチリフレクトコーティング層３を形成した前面板４が設けられ、この主層２とアンチリフレクトコーティング層３との間には、アンチモン酸亜鉛とＵＶ硬化性樹脂を主成分とし（有機ケイ素化合物及びその加水分解物を除く）、更に、アミノ樹脂若しくはブロックドイソシアネートが含有された帯電防止樹脂層１が設けられていることを特徴とする透過型スクリーンに係るものである。
【００１２】
また、請求項１記載の透過型スクリーンにおいて、アミノ樹脂がブチル化尿素メラミン樹脂であることを特徴とする透過型スクリーンに係るものである。
【００１３】
また、プロジェクターなどの投影器ａからの投影光をスクリーンｂに透過させて該スクリーンｂに画像を現出させる透過型スクリーンであって、スクリーンｂは、フレネルレンズ５の表側にレンチキュラーレンズ６が設けられ、このレンチキュラーレンズ６の表側に前面板４が設けられて構成され、一方、前面板４は、メチルメタクリレートとスチレンとの共重合物若しくはメチルメタクリレート重合物から成る主層２の表層にアンチモン酸亜鉛とＵＶ硬化性樹脂を主成分とし（有機ケイ素化合物及びその加水分解物を除く）、更に、アミノ樹脂若しくはブロックドイソシアネートが含有された帯電防止樹脂から構成される帯電防止樹脂層１が設けられ、この帯電防止樹脂層１の表層に含フッ素共重合体から成るアンチリフレクトコーティング層３が設けられて構成されていることを特徴とする透過型スクリーンに係るものである。
【００１４】
【発明の作用及び効果】
アミノ樹脂やブロックイソシアネートはスクリーンｂの前面板４として使用されるメチルメタクリレートとスチレンとの重合物などやスクリーンｂのアンチリフレクトコーティング層３として使用されるフッ素系樹脂との接着性に秀れ、このアミノ樹脂やブロックイソシアネートをアンチモン酸亜鉛ゾルのような導電性の高い導電剤や硬化性樹脂などに添加することにより、帯電防止性及び（特に湿熱後の）密着性に秀れた帯電防止樹脂層１を前面板４に設けることができる。
【００１５】
本発明は上述のように構成したから、帯電防止効果と密着性とを兼ね備えた帯電防止層が設けられている実用性，耐久性に秀れた透過型スクリーンとなる。
【００１６】
【発明の実施の形態】
図面は本発明の一実施例を図示したものであり、以下に説明する。
【００１７】
図１は、透過型スクリーン装置Ａの一例を図示したものであり、プロジェクターなどの投影器ａからの投影光を反射板ｃを経由してスクリーンｂに透過させて該スクリーンｂに画像を現出させるものである。
【００１８】
図２は、前記スクリーンｂの一例を図示したものであり、フレネルレンズ５の表側（前面側）にレンチキュラーレンズ６を設け、このレンチキュラーレンズ６の表側（前面側）に前面板４を設けたものである。
【００１９】
図３は、前面板４の構成を図示したものであり、メチルメタクリレートとスチレンとの共重合物若しくはメチルメタクリレート重合物から成る主層２にアミノ樹脂若しくはブロックドイソシアネートを含有した帯電防止樹脂層１を設け、この帯電防止樹脂層１の表層（前面側及び後面側）にフッ素系樹脂から成るアンチリフレクトコーティング層３が設けられているものである。
【００２０】
帯電防止樹脂はアミノ樹脂若しくはブロックドイソシアネート以外に導電剤としてアンチモン酸亜鉛を含有し、また、硬化性樹脂剤としてＵＶ硬化性樹脂を含有している。また、アミノ樹脂としては主層２及びアンチリフレクトコーティング層３との接着性が最も高いブチル化尿素メラミンを使用している。
【００２１】
尚、一般に帯電防止樹脂中の導電剤の濃度が高い程、前面板４の表面電気抵抗が低下することとなるが、異物である導電剤の濃度が高い程、帯電防止樹脂の密着性は低下する。
【００２２】
前面板４の厚さはスクリーンｂの大きさや投影光の透過性によって任意に設定されるものであるが、帯電防止樹脂層１の厚さは十分な帯電防止効果を得られると共にスクリーンｂに現出される画像の鮮明さを損なわない厚さに設定されなければならず、また、アンチリフレクトコーティング層３の厚さも外光のスクリーンｂ内への侵入を阻止するとともにスクリーンｂに現出される画像の鮮明さを損なわない厚さに設定されなければならない。尚、その厚さについては、帯電防止樹脂層１では２〜５μｍ、アンチリフレクトコーティング層３ではフッ素系樹脂として含フッ素共重合体を使用した場合約０．１μｍにおいて上記の要求を達成することができる。
【００２３】
本実施例は上述のように構成したから、アミノ樹脂やブロックドイソシアネートを含有した帯電防止樹脂層１がポリカーボネートやメチルメタクリレートとスチレンとの共重合物やメチルメタクリレート重合物から成る主層２とフッ素系樹脂から成るアンチリフレクトコーティング層３との間に良好に密着することができ、主層２から帯電防止樹脂層１が剥離したり、帯電防止樹脂層１からアンチリフレクトコーティング層３が剥離したりしない帯電防止性，密着性，耐久性に秀れた帯電防止樹脂層１が設けられた透過型スクリーンとなる。
【００２４】
また、帯電防止樹脂層１により前面板４の表面抵抗値が１０10Ω未満にまで低下して前面板４の表面（スクリーンｂの表面）が静電気を帯びにくくなり、スクリーンｂの表面にゴミやホコリが付着したりせずスクリーンｂに投影された画像が鮮明となる実用性に秀れた透過型スクリーンとなる。
【００２５】
また、帯電防止樹脂層１は主層２やアンチリフレクトコーティング層３の特性を阻害しないから、投影光の透過性が悪化したり外光の乱反射が発生したりしない実用性に秀れた透過型スクリーンとなる。
【００２６】
以下、本実施例の作用効果を裏付ける実験例を示す。
【００２７】
尚、主層２の素材としてはポリカーボネート（商品名：パンライトＰＣ，メーカー：帝人化成株式会社）を使用し、アンチリフレクトコーティング層３としてはフッ素系樹脂として含フッ素共重合体を使用した。
【００２８】
また、表面抵抗率の測定はＪＩＳ  Ｋ  ６９１１に準じて行った。また、常態での密着性及び湿熱後の密着性はＭＩＬ−Ｃ−６７５Ｃに準じて行った。尚、湿熱条件は雰囲気温度６０℃，相対湿度９５％，放置時間１６８時間で行った。
【００２９】
＜第一実験例＞
帯電防止樹脂の素材は、導電剤としてアンチモン酸亜鉛ゾル（商品名：セルナックスＣＸーＺ４００Ｍ改２，メーカー：日産化学工業株式会社）を使用し、ＵＶ硬化性樹脂として６官能ウレタンアクリレート（（商品名：ＵＡー３０６Ｈ，メーカー：共栄社化学株式会社）を使用した。また、他の添加剤として、開始剤（商品名：イルガキュア９０７，メーカー：日本バガルギー株式会社）を添加すると共に、接着樹脂としてブチル化尿素メラミン樹脂（商品名：スーパーベッカミンＯＤＬ−１３１−６０，メーカー：大日本インキ化学工業株式会社）を添加した。
【００３０】
尚、組成比率は、導電剤５３．７％、ＵＶ硬化性樹脂３２．０％、開始剤２．４％、接着樹脂１１．９％であった。
【００３１】
＜第二実験例＞
帯電防止樹脂の素材は、接着樹脂としてブロックドイソシアネート（商品名：ＦＳ−９０１Ｓ，メーカー：明成化学工業株式会社）を使用した以外は第一実験例に準じた。
【００３２】
尚、組成比率は、導電剤５２．３％、ＵＶ硬化性樹脂２９．３％、開始剤２．９％、接着樹脂１５．５％であった。
【００３３】
＜比較例＞
帯電防止樹脂の素材は、導電剤として酸化錫分散塗料液（商品名：エルコムＰ３５５５，メーカー：触媒化成工業株式会社）を使用した。また、ＵＶ硬化性樹脂及び開始剤は第一，第二実験例に準じた（本実施例のポイントである接着樹脂は使用しなかった。）。
【００３４】
尚、組成比率は、導電剤７２．８％、ＵＶ硬化性樹脂２４．３％、開始剤２．９％であった。
【００３５】
各実験例の特性を測定した実験結果を下記表１に示す。
【００３６】
【表１】
0003672709.tif 000002
【００３７】
また、第一実験例における反射率の測定結果を下記表２に示す。
【００３８】
【表２】
0003672709.tif 000003
【００３９】
尚、主層２の素材としてメチルメタアクリレートとスチレンとの共重合物（商品名：アクリエースＭＳ，メーカー：三菱ガス化学株式会社）やメチルメタアクリレートの重合物（商品名：アクリライトＬ，メーカー：三菱レイヨン株式会社）を使用した場合も同様の実験結果が得られた。
【００４０】
以上の実験結果は、第一実験例及び第二実験例を帯電防止樹脂として透過型スクリーンに使用した場合に、表面抵抗率が低く、反射率も良好で、また、常態時及び湿熱後においても密着性が良好な実用性に秀れた帯電防止樹脂層１となることを示唆している。
【図面の簡単な説明】
【図１】  透過型スクリーン装置Ａの一例を示す説明図である。
【図２】  スクリーンｂの一例を示す説明図である。
【図３】  本実施例の前面板４の説明断面図である。
【符号の説明】
ａ  投影器
ｂ  スクリーン
１  帯電防止樹脂層
２  主層
３  アンチリフレクトコーティング層
４  前面板
５  フレネルレンズ
６  レンチキュラーレンズ
【図１】
0003672709.tif 000004
【図２】
0003672709.tif 000005
【図３】
0003672709.tif 000006